СПОСОБ ПОЛУЧЕНИЯ ПОРОШКА ПРОВОДЯЩЕГО СОЕДИНЕНИЯ ТИПА МАЙЕНИТА

1. Способ получения соединения типа майенита, способ включает
(1) стадию формирования порошка - предшественника соединения типа майенита посредством воздействия на смесь порошка исходных материалов соединения типа майенита и воды гидротермальной обработки;
(2) стадию формирования порошка соединения типа майенита посредством дегидратирования порошка предшественника посредством нагрева,
(3) стадию формирования порошка активированного соединения типа майенита посредством нагрева порошка соединения типа майенита в атмосфере инертного газа или в вакууме в диапазоне температур от 400˚C до 1000˚C в течение трех часов или больше и
15
-3
2
-1
(4) стадию инжекции электронов в соединение типа майенита посредством смешивания порошка активированного соединения типа майенита с восстанавливающим агентом и нагрева полученной в результате смеси в диапазоне температур от 400˚C до 1100˚C для осуществления восстановительной обработки, где получают порошок проводящего соединения типа майенита, имеющий концентрацию электронов проводимости 10 см или больше и удельную площадь поверхности 5 мг или больше.
-1
2. Способ получения соединения типа майенита по п. 1, дополнительно включающий, после стадий (4), (5), стадию повторения способа быстрого термического отжига (способа RTA), включающего увеличение температуры со скоростью от 30 до 60˚C мин и ее поддержание при нагреве в диапазоне температур от 900˚C до 1100˚C.
2
3
3. Способ получения соединения типа майенита по п. 1 или 2, где соединение типа майенита представляет собой 12CaO·7AlO.
2
4. Способ получения соединения типа майенита по п. 1 или 2, где восстанавливающий агент представляет собой Ca или CaH.
5. Способ получения металлического катализатора на носителе, включающий использование способа импрегнирования, способа физического смешивания, способа термического разложения, жидкофазного способа, способа напыления или способа осаждения из паровой фазы, дающего возможность для нанесения катализатора на основе переходного металла на носитель в виде порошка проводящего соединения типа майенита, полученного с помощью способа по п. 1 или 2.
2
2
3
6. Способ синтеза аммиака, включающий использование металлического катализатора на носителе, полученного с помощью способа по п. 5, в реакции синтеза, в которой газообразный азот (N) и газообразный водород (H) получают возможность для взаимодействия друг с другом с получением газообразного аммиака (NH).
7. Порошок соединения типа майенита, полученный с помощью стадий (1)-(3) по п. 1, где поверхность порошка или внутреннее пространство скелета свободных пространств кристаллической решетки активируется.
15
-3
2
-1
8. Соединение типа майенита, полученное с помощью стадий (1)-(4) по п. 1, где соединение типа майенита имеет концентрацию электронов проводимости 10 см или больше и удельную площадь поверхности 5 мг или больше.
9. Металлический катализатор на носителе, полученный способом по п. 5, где катализатор на основе переходного металла нанесен на носитель в виде порошка проводящего соединения типа майенита.